(57)【特許請求の範囲】
【請求項１】
触媒及びイオノマーからなる多孔性反応層を両面に施与されたポリマー−電解質膜を含むポリマー−電解質燃料電池用膜−電極単位において、反応層が直径０．０３〜１μｍを有する空孔で、０．７〜１．３ｍｌ／ｇの空孔容量を有し、かつイオノマーで含浸され、かつイオノマー中に埋め込まれた触媒Ａ１割合及びイオノマー不含の残りの触媒Ａ２割合から形成された不均一なミクロ構造を有し、その際Ａ１及びＡ２の割合が１：１〜２０：１の重量比であることを特徴とする、触媒及びイオノマーからなる多孔性反応層を両面に施与されたポリマー−電解質膜を含むポリマー−電解質燃料電池用膜−電極単位。
【請求項２】
反応層が直径０．０３〜１μｍを有する空孔で、０．８〜１．２ｍｌ／ｇの空孔容量を有する、請求項１記載の膜−電極単位。
【請求項３】
反応層の層厚が５〜１００μｍである、請求項２に記載の膜−電極単位。
【請求項４】
イオノマーが酸基を有するテトラフルオロエチレン−フルオロビニルエーテル−コポリマーである、請求項３に記載の膜−電極単位。
【請求項５】
反応層の触媒が、電導性かつ高表面積炭素上の触媒活性金属又は金属合金の担体触媒であり、その際、触媒活性金属は金属０．０１〜５ｍｇ／ｃｍ2の濃度で反応層中に存在する、請求項４に記載の膜−電極単位。
【請求項６】
触媒活性金属又は金属合金が、白金族金属の白金、パラジウム、ロジウムの金属又は合金である、請求項５に記載の膜−電極単位。
【請求項７】
金属又は金属合金が更なる合金添加物として、ルテニウム、コバルト、クロム、タングステン、モリブデン、バナジウム、鉄、銅及びニッケルを単独で又は組み合わせで含有する、請求項６に記載の膜−電極単位。
【請求項８】
触媒が、白金族金属の白金、パラジウム、ロジウムの黒である、請求項４に記載の膜−電極−単位。
【請求項９】
請求項１から８のいずれか１項に記載の膜−電極単位の製法において、製法が次の工程：
ａ）溶剤Ａ中のイオノマーからなる溶液中に触媒Ａ１割合を分散させることによりインキＡを調製し、
ｂ）溶剤Ｂ中に触媒Ａ２割合を分散させることによりインキＢを調製し、
ｃ）インキＡ及びインキＢを合わせて、共インキＣにし、
ｄ）インキＣを均一化し、
ｅ）ポリマー−電解質−膜をインキＣで被覆し、かつ
ｆ）被覆を乾燥させる
を含み、その際、溶剤Ａ及びＢが相互に混合不可能であり、かつ溶剤Ｂがイオノマーに対する溶解能を有さないことを特徴とする、請求項１から８のいずれか１項に記載の膜−電極単位の製法。
【請求項１０】
膜中のポリマー及び反応層のためのイオノマーが非酸性形で存在し、かつ層の乾燥の後に酸性形に変える、請求項９に記載の方法。
【請求項１１】
イオノマーが酸基を有するテトラフルオロエチレン−フルオロビニルエーテル−コポリマーである、請求項１０に記載の方法。
【請求項１２】
溶剤Ａが、一価又は多価アルコール、グリコールエーテルアルコール及びグリコールエーテル並びにこれらの混合物である、請求項１１に記載の方法。
【請求項１３】
溶剤Ａが６００を上回る蒸発率を有する、請求項１２に記載の方法。
【請求項１４】
溶剤Ａがプロピレングリコール、ジプロピレングリコール、グリセリン又はヘキシレングリコール又はこれらの混合物である、請求項１３に記載の方法。
【請求項１５】
溶剤Ｂが非極性炭化水素又は弱極性溶剤である、請求項１１に記載の方法。
【請求項１６】
溶剤Ｂが長鎖パラフィン又は長鎖脂肪族カルボン酸エステルである、請求項１５に記載の方法。
【請求項１７】
溶剤Ｂが６００を上回る蒸発率を有する、請求項１６に記載の方法。
【請求項１８】
溶剤Ｂがドデカン酸メチルエステル（メチルドデカノエート）又はデカン酸エチルエステル（エチルデカノエート）又はこれら両方の混合物である、請求項１７に記載の方法。
【請求項１９】
イオノマーが、溶液の全重量に対して１〜１０重量％の濃度で溶剤Ａ中に溶解している、請求項１０に記載の方法。
【請求項２０】
溶剤Ｂを、溶剤Ａ及びＢの全量に対して５〜３５重量％の量で使用する、請求項１０に記載の方法。
【請求項２１】
触媒、イオノマー及び有機溶剤を含有する請求項１から７のいずれか１項記載の膜−電極単位を製造するためのインキにおいて、該インキが２種のインキＡ及びＢの混合物からなり、その際インキＡは触媒及び、溶剤Ａ中のイオノマーの溶液を含有し、かつインキＢは触媒及び溶剤Ｂを含有し、その際溶剤Ａ及びＢは相互に混合不可能であり、かつ溶剤Ｂはイオノマーに対する溶解能を有しないことを特徴とする、触媒、イオノマー及び有機溶剤を含有する請求項１から７のいずれか１項記載の膜−電極単位を製造するためのインキ。
【発明の詳細な説明】
【０００１】
【発明の属する技術分野】
本発明は燃料電池、殊に固体ポリマーが電解質として使用されるＰＥＭ−燃料電池に関する。
【０００２】
【従来の技術】
燃料電池は、場所的に相互に分離された燃料及び酸化剤を、２種の電解質により電流、熱及び水に変換する。燃料としては水素又は水素リッチなガスを、酸化剤としては酸素又は空気が使用される。燃料電池内でのエネルギー変換のプロセスは、特に高い効率において優れている。この理由から、電気モーターと組み合わされた燃料電池はますます、従来の内燃機の代替品として重要性を増している。
【０００３】
いわゆるポリマー−電解質−燃料電池（ＰＥＭ−燃料電池）は、そのコンパクトなデザイン、その出力密度並びにその高い効率の故に、自動車両内のエネルギー変換器として使用するために好適である。
【０００４】
ＰＥＭ−燃料電池は、ガス供給及び電導のための両極性プレートがそのあいだに設置されている膜−電極単位（ＭＥＥ）の堆積配列物（スタック）からなる。膜−電極単位は、両方の面に反応層、電極が備え付けられているポリマー−電解質膜からなる。反応層の一方は、水素の酸化のための陽極として、かつ第２の反応層は酸素の還元のための陰極として形成されている。電極の上には、炭素繊維紙又はカーボンクロスからなるいわゆるガス分布構造体が施与されており、これが、電極への反応ガスの良好な流入及び電池電流の良好な導出を可能にする。陽極及び陰極は、それぞれの反応（水素の酸化もしくは酸素の還元）を触媒的に支持するいわゆる電気触媒を含む。触媒活性成分として、元素周期系の白金族の金属を使用するのが有利である。多くの場合に、触媒活性触媒が高分散形で、導電性担体材料の表面上に使用されているいわゆる担体触媒が使用される。白金族金属の平均結晶サイズはその場合、ほぼ１〜１０ｎｍである。担体材料としては微細カーボンブラックが選択される。
【０００５】
ポリマー−電解質−膜はプロトン伝導性ポリマー材料からなる。これらの材料を以下では短くイオノマーとも称する。酸官能基、殊にスルホン酸基を有するテトラフルオロエチレン−フルオロビニルエーテル−コポリマーを使用するのが有利である。このような材料は例えば、市販名Nafion（登録商標；E.I. du Pont)として販売されている。しかし、他の、殊にフッ素不含のイオノマー材料、例えばスルホン化ポリエーテルケトン又はアリールケトン又はポリベンゾイミダゾールを使用することもできる。
【０００６】
米国特許（ＵＳ−ＰＳ）第４８７６１１５号明細書は、炭素粒子上に０．５ｍｇ／ｃｍ2未満の触媒負荷を有する多孔性ガス拡散電極の処理法を記載している。電極をプロトン伝導性材料の溶液に含浸する。これにより、炭素粒子の表面をプロトン伝導性材料で被覆する。
【０００７】
米国特許（ＵＳ−ＰＳ）第５２３４７７７号明細書中には、ポリマー−電解質膜並びに白金担体触媒及びイオノマーが一緒になった層からなる膜−電極単位が紹介されている。この層は、１０μｍ未満の厚さであり、かつ白金−担体触媒が均一にプロトン伝導性イオノマー中に分散されていることを特徴とする。電極の白金負荷は０．３５ｍｇ／ｃｍ2未満である。電極層は、ポリマー−電解質膜と結合している。
【０００８】
米国特許（ＵＳ−ＰＳ）第５２３４７７７号明細書による膜−電極単位の製造のために、種々の方法が記載されている。１実施形中では、Ｐｔ／Ｃ−担体触媒を、イオノマーのアルコール溶液中に分散させている。この分散液（インキとも記載されている））は、ＰＴＦＥ−担体シート（ＰＴＦＥ：ポリテトラフルオロエチレン）上に施与され、乾燥され、かつ熱プレスにより、ポリマー−電解質膜の相対面に積層させる。
【０００９】
もう１つの実施形では、ポリマー−電解質膜を直接、Ｐｔ／Ｃ−担体触媒及びイオノマー溶液のインキで被覆する。施与された層を最低１５０℃で乾燥させる。
【００１０】
米国特許（ＵＳ−ＰＳ）第５２３４７７７号明細書による反応層は、イオノマー中での触媒の均一な分布を特徴とする。熱プレスにより、Ｐｔ０．３５ｍｇ／ｃｍ2未満の白金負荷を有する１０μｍ厚未満、有利に５μｍ厚の、密で空孔の無い層が製造される。米国特許（ＵＳ−ＰＳ）第５２３４７７７号明細書による膜−電極単位では、密で空孔の無い反応層の故に、触媒への触媒ガスのアクセスが制限されている。このことは、ＰＥＭ−電池の電気化学的性能に、殊に希釈されたガス、例えば空気又は再生ガスを用いての運転の場合には負に作用する。しかし、酸素及び水素の代わりに空気及び再生ガスを使用することができることは、自動車両での燃料電池の経済的使用では重要な条件である。
【００１１】
米国特許（ＵＳ−ＰＳ）第５２３４７７７号明細書中に記載の方法のもう１つの欠点は、最低１５０℃の高い乾燥温度である。この条件では、溶剤蒸気が、触媒層のところで点火し、かつ膜−電極単位を破壊する可能性がある。
【００１２】
ドイツ特許（ＤＥ）第１９６０２６２９Ａ１号明細書中で、膜−電極単位の製法が紹介されており、その際、コロイドとしてのイオノマーがそれに吸着している炭素担体上の貴金属触媒が使用されている。このために、好適な有機溶剤中でイオノマーのコロイド溶液を製造し、かつ担体触媒をそれで処理する。コロイドで被覆された担体触媒をインキに加工し、かつそれを用いて、ポリマー−電解質−膜でプレス上でプレスされる電極を製造する。
【００１３】
しかしドイツ特許（ＤＥ）第１９６０２６２９Ａ１号明細書により製造される膜−電極単位は、触媒への反応ガスの改善されたアクセスを示さない。更に、コロイド状のイオノマーを厳密に、かつ再現可能なように担体触媒上に分布させることは非常に困難である。コロイド状イオノマーの安定性は限られている。連続調製への方法の移行は従って、限定的に可能である。
【００１４】
ヨーロッパ特許（ＥＰ）第０７９７２６５Ａ１号明細書中に、高い全多孔性及び改善された電気化学的効率を有するＰＥＭ−燃料電池用膜−電極単位が記載されている。高い多孔性は、空孔形成剤を特殊な噴霧方法と組み合わせて使用することにより達成される。空孔形成剤は汚染をもたらし、かつ空孔形成剤を膜−電極単位から除去するための付加的な工程が必要であるという欠点をこの方法は有している。
【００１５】
自動車両でのＰＥＭ−燃料電池の幅広い商業的使用のためには、電気化学的電池効率の更なる改善並びに、大部分が必須白金族金属に由来するシステム経費のかなりの低減が必要である。従って設備効率１キロワット当たりの経費を節減するために、白金族金属を伴うＰＥＭ−電池の電極の負荷を低減する必要がある。このためには、電気触媒を更に改善し、かつより効果的に使用することが求められる。
【００１６】
【発明が解決しようとする課題】
従って、本発明の課題は、従来技術で記載された欠点を回避する、改善された膜−電極−単位並びにその製法を提供することであった。殊に課題は、反応層中でのガス輸送を容易にして、触媒に対する反応ガスのアクセスを改善することであった。
【００１７】
【課題を解決するための手段】
この課題は、触媒及びイオノマーからなる多孔性反応層を両面に備えられたポリマー−電解質−膜を有するポリマー−電解質−燃料電池用膜−電極−単位により解決される。反応層が、イオノマーで含浸され、かつイオノマー中に埋め込まれた触媒Ａ１割合及びイオノマーを含有しない残りの触媒Ａ２割合からなる不均一ミクロ構造を有し、その際Ａ１及びＡ２割合は、１：１〜２０：１、有利に３：１〜１０：１の重量比であることを、この膜−電極単位は特徴とする。
【００１８】
膜−電極−単位の本発明のミクロ構造を、相互に混合されている異なる触媒Ａ１割合及びＡ２割合両方から形成する。両方の触媒割合を均一に、それぞれ反応層全体に分布させる。従って、例えば反応層の厚さに亙る両方の触媒割合での異なる濃度勾配の形での巨視的不均一性は存在しない。むしろ不均一性は、（イオノマーによる埋め込みを伴って、かつ伴わずに）別々に構成された触媒粒子が相互に混合されて、不均一性が、触媒粒子の近接範囲に存在するということにある。
【００１９】
不均一なミクロ構造により、イオノマー不含触媒粒子を介しての反応ガスの非常に良好な出入り、更にイオノマーで含浸された粒子を介してのプロトン流の損失の少ない導出が可能になる。Ａ１及びＡ２重量割合の選択により、反応層の特性を最適化することができる。
【００２０】
本発明の膜−電極単位を製造するために、次の工程：
ａ）溶剤Ａ中のイオノマーからなる溶液中に触媒Ａ１割合を分散させることによりインキＡを調製し、
ｂ）溶剤Ｂ中に触媒Ａ２割合を分散させることによりインキＢを調製し、
ｃ）インキＡ及びインキＢを合わせて、共インキＣにし、
ｄ）インキＣを均一化し、
ｅ）ポリマー−電解質−膜をインキＣで被覆し、かつ
ｆ）被覆を乾燥させる
からなる方法を使用し、その際、溶剤Ａ及びＢが相互に混合不可能であり、かつ溶剤Ｂはイオノマーに対する溶解能を有さない。
【００２１】
膜−電極単位の特殊な構造は、インキＡ及びＢの両方を併せ、慎重に均一化することにより生じるインキＣの使用に基づく。インキＡ中の触媒Ａ１割合はイオノマーにより十分に含浸されている。インキＢ中の触媒Ａ２割合はこれに対して、イオノマーと接触していない。これは、両方のインキを併せた後でもそのままである。それというのも、溶剤Ａ及びＢは相互に混合せず、殊に溶剤Ｂはイオノマーに対する溶解能を有さないか、非常に劣悪な溶解能しか有さない。
【００２２】
インキを乾燥させる際に、溶剤が蒸発し、かつ高多孔性反応層が残る。このように製造された反応層の空孔容量は直径０．０３〜１μｍを有する空孔で、０．７〜１．３、有利に０．８〜１．２ｍｌ／ｇである。溶剤を蒸発させる際に、同時にイオノマーも硬化して、触媒Ａ２割合の触媒粒子を不利に湿らせることはない。インキＢの溶剤により、その中に含有される触媒量がイオノマーの調製層中に不含と成らざるを得ない。
【００２３】
方法の工程ａ）で、触媒の所定Ａ１割合をイオノマーの溶液中に分散させる。その際、触媒はイオノマーで含浸される。溶剤Ａはイオノマーに対する良好な溶解能を有する必要がある。イオノマーを、溶液の全重量に対して１〜１０重量％の濃度で、溶剤Ａ中に溶解させる。
【００２４】
該方法では、溶剤の的確な選択も重要である。この選択は、反応層に使用されるイオノマーに依存している。可能な溶剤に関する次の記載は、イオノマーとして酸基を有するテトラフルオロエチレン−フルオロビニルエーテル−コポリマーを使用する場合に該当する。冒頭で述べたように、このような材料は、商品名Nafion（登録商標）で入手することができる。他のイオノマーを使用する場合には、状況に応じて、方法の要求に適う他の溶剤を選択する。その際、溶剤Ａ及びＢが混ざってはならないという要求は、達成可能な反応層の構造が、本発明の構造と本質的には異ならないような僅かな範囲の溶解性ならば許容する。同じことが、溶剤Ｂはイオノマーに対する溶解能を有してはならないという要求に関しても当てはまる。
【００２５】
溶剤Ａとしては、６００、有利に８００を上回る蒸発率（ＥＲ）を有する一価及び多価アルコール、グリコール並びにグリコールエーテルアルコール及びグリコールエーテルを使用することができる。蒸発率はＤＩＮ５３１７０により測定される。これは相対値である。参照値として、ジエチルエーテルが使用される。６００を上回る蒸発率により、溶剤はスクリーン印刷法に好適である。好適な溶剤の例は、プロピレングリコール、ジプロピレングリコール、グリセリン、ヘキシレングリコール等である。
【００２６】
溶剤Ｂとして、インキＡ中で使用されるイオノマーに対して溶解能を示さず、かつ溶剤Ａと混合しない非極性炭化水素又は弱極性溶剤を使用する。例は長鎖パラフィン、例えばShell−Sol D70又は長鎖脂肪族カルボン酸エステル、例えばドデカン酸メチルエステル（メチルドデカノエート）又はデカン酸エチルエステル（エチルデカノエート）である。これらの材料も、スクリーン印刷法に好適であり、かつ６００を上回る蒸発率（ＥＲ）を有する。
【００２７】
インキＡ及びインキＢを合わせてインキＣにした後に、インキＣを均一化する。その際、公知の装置、例えば高速撹拌機、超音波浴又は三本ロールミルを使用することができる。
【００２８】
均一化された混合物を、種々の技術を用いてポリマー−電解質膜上に施与することができる。このための例には、噴霧、刷毛塗り、塗装又は印刷が該当する。
【００２９】
施与された層の乾燥は６０〜１４０℃、有利に７０〜１２０℃の温度で行う。反応層は５〜１００、有利に１０〜１００μｍの層厚を有する。５μｍ未満の厚さだと、層はその多孔性構造の故に不均整になる。従って、電導性が低下する。１００μｍを上回ると、反応層の電気化学的使用性が明らかに低下する。最も多い使用ケースでは、１５〜５０μｍの層厚が特に有効である。
【００３０】
インキＢ中に分散された触媒の割合は、触媒の全重量（Ａ１割合＋Ａ２割合）に対して５〜５０重量％、有利に１０〜２５重量％である。
【００３１】
混合インキ中の溶剤の全量に対する溶剤Ｂの割合は、５〜３５重量％、有利に１０〜２５重量％である。溶剤Ｂの割合が高すぎると、インキの濃度に悪影響が出る。本発明の膜−電極−単位の製造では、インキＢ中に含有される触媒量の十分な湿潤が保証されるように、溶剤Ｂの最低割合が５重量％を超えないようにすべきである。
【００３２】
触媒としては、燃料電池の分野で公知の全ての担体触媒及び担体不含触媒を使用することができる。担体触媒の場合には、担体として、微細電導性炭素が使用される。カーボンブラック、グラファイト又は活性炭を使用するのが有利である。触媒活性成分として、白金族金属の白金、パラジウム及びロジウム又はそれらの合金を使用することができる。触媒活性金属又は金属合金は、更なる添加剤、例えばルテニウム、コバルト、クロム、タングステン、モリブデン、バナジウム、鉄、銅、ニッケル等を含有してよい。電極の層厚に関わらず、反応層中の金属の面積濃度は金属０．０１〜５ｍｇ／ｃｍ2であってよい。反応層を製造するために、白金５〜８０重量％を有するカーボンブラック上の白金−電気触媒（Ｐｔ／Ｃ）を、更に担体不含触媒、例えば白金−黒又は高い表面積を有する白金−粉末を使用することができる。多くの場合、担体として、カーボンブラックVulcan XC 72（Firma Cabot）が使用される。
【００３３】
【実施例】
次の例及び図で本発明の本質を明確にする。
【００３４】
図１は本発明の反応層の不均一なミクロ構造の構成を示している。（１）はポリマー−電解質膜を示している。この膜上に反応層（２）が施与されている。（３）及び（６）は炭素−担体粒子を示し、かつ（４）は担体粒子状に析出した触媒活性金属成分の結晶をしめしている。炭素粒子（３）は触媒Ａ１割合に属している。これらはイオノマーで含浸されており、かつイオノマー中に埋め込まれており、このことは粒子（３）を囲むイオノマー殻（５）により明らかになっている。炭素粒子（６）は触媒Ａ２割合に属している。これらはイオノマーで含浸されて無く、かつイオノマー中に埋め込まれてもいない。粒子の間には空孔（７）が存在し、これは蒸発した溶剤Ｂにより残された。
【００３５】
様々な（イオノマー埋め込みを伴う、かつ伴わない）触媒粒子の狭い隣接性により、反応層の不均一なミクロ構造が生じる。
【００３６】
例１〜４は、本発明の膜−電極単位の製造を記載している一方で、比較例ＶＢ１は、米国特許（ＵＳ−ＰＳ）第５２３４７７７号明細書、プロトコルＩＩによる膜−電極単位の製造を示している。全ての膜−電極単位を、２５ｃｍ2の電極面積を有するＰＥＭ−燃料電池中で、大気圧水素／空気運転（１バール／１バール）で試験した。ガス分布のための材料としては、ETEK Inc.社（Natick(USA)）により製造されたTGP-H-090/30％耐湿性タイプの炭素繊維紙を使用することができる。
【００３７】
ポリマー−電解質膜は、酸性のプロトン伝導性Ｈ＋の形で、又は一価のイオン、例えばＮａ＋及びＫ＋とプロトン交換をした後に、非酸性のＮａ＋−又はＫ＋−形で存在してよい。ポリマー膜の非酸性形は通常、温度負荷に対して、その酸性形よりも耐性がある。
【００３８】
従って次の例では、プロトン伝導性材料をそのＮａ＋−形で使用した。製造の最後の方法工程では、イオノマーをいわゆる逆−プロトン化により再び、酸性のプロトン伝導性形に変えた。膜−電極単位を硫酸中で処理することにより、逆プロトン化を行う。
【００３９】
比較例１（ＶＢ１）
米国特許（ＵＳ−ＰＳ）第５２３４７７７号明細書プロトコルＩＩにより、ＭＥＥを次のように製造した：Ｐｔ／Ｃ−触媒（Vulcan XC72上Ｐｔ２０％の担体触媒）１ｇ、低沸点アルコール中の５％濃度Nafion−溶液（Aldrich社, Karlsruhe）１０ｇ、グリセリン３．３ｇ、水８．２ｇ及び１Ｎ  ＮａＯＨ−溶液０．４７ｇの分散液を製造した。この混合物を超音波浴で分散させた。Ｎａ＋−形のNafion（登録商標）115−膜を加熱されたプレート上で硬化させた。混合物を膜の片面に施与し、かつ１５０℃で乾燥させた。Ｐｔ０．２５ｍｇ／ｃｍ2の所望の白金負荷が得られるまで、この処理を繰り返した。引き続き、膜の裏面も同じ方法で被覆した。ＰＥＭ−燃料電池中で使用する前に、触媒で被覆された膜を０．５Ｍ硫酸溶液中で再プロトン化した。電極の層厚は１０μｍであった。白金での膜−電極単位の全負荷は０．５ｍｇ／ｃｍ2であった。
【００４０】
例１：
膜−電極単位を製造するために、次のインキを製造した：
インキＡ：
担体触媒
（Vulcan XC 72 上のＰｔ２０％）      ２４ｇ
Nafion−溶液
（プロピレングリコール中６．７％）      １５０．０ｇ
水酸化ナトリウム溶液（１０％）      ３．０ｇ
インキＢ：
担体触媒
（Vulcan XC 72 上のＰｔ２０％）      ６ｇ
ドデカン酸メチルエステル      ４０ｇ
水酸化ナトリウム溶液（１０％）      １．０ｇ
例２：
もう１つの膜−電極単位を製造するために次のインキを製造した：
インキＡ：
担体触媒
（Vulcan XC 72 上のＰｔ２０％）      １１．１ｇ
Nafion−溶液
（プロピレングリコール中５．４％）      ７４．０ｇ
水酸化ナトリウム溶液（１０％）      １．０ｇ
インキＢ：
担体触媒
（Vulcan XC 72 上のＰｔ２０％）      １．３ｇ
ドデカン酸メチルエステル      １６．３ｇ
水酸化ナトリウム溶液（１０％）      ０．７ｇ
例３：
次のインキを製造した：
インキＡ：
担体触媒
（Vulcan XC 72 上のＰｔ２０％）      １６．７ｇ
Nafion−溶液
（プロピレングリコール中４．１５％）      １６４．０ｇ
水酸化ナトリウム溶液（１０％）      ２．０ｇ
インキＢ：
担体触媒
（Vulcan XC 72 上のＰｔ２０％）      ４．１ｇ
ドデカン酸メチルエステル      １３．５ｇ
水酸化ナトリウム溶液（１０％）      ０．５ｇ
例４：
もう１つの膜−電極単位を製造するために次のインキを製造した。
【００４１】
インキＡ：
担体触媒
（Vulcan XC 72 上のＰｔ２０％）      １０．８ｇ
Nafion−溶液
（プロピレングリコール中３．８％）      １１７．０ｇ
水酸化ナトリウム溶液（１０％）      １．５ｇ
インキＢ：
担体触媒
（Vulcan XC 72 上のＰｔ２０％）      ２．５ｇ
Shellsol D70(Shell社）      １２．５ｇ
水酸化ナトリウム溶液（１０％）      ０．５ｇ
例１〜４のインキＡ及びＢをそれぞれ合わせてインキＣにし、かつ慎重に均一化した。出来たインキは第１表中に記載の特性を有する：
【００４２】
【表１】
0004465058.tif 000002
【００４３】
インキをスクリーン印刷法でNafion（登録商標）115−膜上にＮａ＋の形で塗布し、かつ１１０℃で乾燥させた。引き続き、膜の裏面を同じ方法で触媒インキで被覆した。再プロトン化を０．５Ｍ硫酸中で行った。反応層あたりの白金負荷は、全ての本発明の例でＰｔ０．２２５ｍｇ／ｃｍ2であった。これは、０．４５ｍｇ／ｃｍ2の白金を有する膜−電極単位の総負荷に等しい。層厚は２０〜２５μｍの範囲である。
【００４４】
水銀−細孔計を用いて、反応層の細孔分布を測定した。本発明の反応層は、比較例１の反応層に比べてかなり高い細孔容量を示した。細孔容量の改善は、外部細孔形成剤を用いずに達成された。例３及び比較例１で測定された細孔容量を第２表に挙げた。本発明の反応層は、より大きい細孔容量及び他の細孔構造において優れている。細孔分布の最大領域での細孔半径は、本発明の反応層では、比較例１の約２倍である。図４及び５は、層の細孔中への特異的水銀浸透に関する細孔計測定の測定カーブを示している。
【００４５】
【表２】
0004465058.tif 000003
【００４６】
本発明中に記載の反応層の不均一ミクロ構造をＸＰＳ（Ｘ−線電子分光法）を用いて調べた。この測定法により、試験表面の化学的組成及び最上面原子位置での酸化状況に関する情報が得られた。
【００４７】
第３表は、白金−担体触媒及び、例１及び比較例１の反応層に関する硫黄−ＸＰＳ−帯域の結合エネルギーを示している。
【００４８】
【表３】
0004465058.tif 000004
【００４９】
１６３．６ｅＶでの触媒の硫黄帯域は、触媒として使用されたVulcan XC72の表面のスルファン基による。比較例の膜−電極単位の試験で見出された１６８．４ｅｖの帯域は、NafionのＳＯ3Ｈ基に由来する。この場合、スルファン基の帯域は見つからないが、このことは、この反応層の触媒粒子は完全にNafionで覆われていることを意味する。
【００５０】
これとは逆に、例１の膜−電極単位は、触媒担体のスルファン帯域及びNafionのＳＯ3Ｈ−帯域の両方のＸＰＳ帯域を示す。触媒粒子６に関して図１で示されているように、触媒粒子の大部分がNafion中に埋め込まれていないことが明らかに示されている。
【００５１】
電流密度の関数として、水素／空気運転で測定された電池電圧が比較例１及び例１の電池に関する図２中に、かつ比較例１及び例２の電池に関する図３中に例示されている。本発明の膜−電極単位により、従来技術（ＶＢ１）に比べてかなり改善された電気効率が得られることが認められる。
【００５２】
第４表は、電池に５００ｍＡ／ｃｍ2の電流密度を負荷した場合になお測定された電池電圧を示している。
【００５３】
【表４】
0004465058.tif 000005
【図面の簡単な説明】
【図１】本発明の反応層の構造を示す図。
【図２】例１及び比較例１のＭＥＥを空気圧運転させた場合の、電流密度と関連した電池電圧を示す図。
【図３】例２及び比較例１のＭＥＥを空気圧運転させた場合の、電流密度と関連した電池電圧を示す図。
【図４】比較例１での細孔計曲線を示す図。
【図５】例３での細孔計曲線を示す図。
【符号の説明】
１  ポリマー−電解質膜、  ２  反応層、  ３  炭素−担体粒子、  ４  触媒活性金属成分の結晶、  ５  イオノマー殻、  ６  炭素担体粒子、  ７  細孔
【図１】
0004465058.tif 000006
【図２】
0004465058.tif 000007
【図３】
0004465058.tif 000008
【図４】
0004465058.tif 000009
【図５】
0004465058.tif 000010